(57)【要約】【課題】遷移金属酸化物が高い分散度で分散しており、過酸化水素又は過酸化物ラジカルの攻撃による固体高分子電解質膜の劣化や触媒粒子の溶出を抑制することができる固体高分子型燃料電池用膜−電極構造体及びその製造方法を提供する。【解決手段】固体高分子型燃料電池用膜−電極構造体は、固体高分子電解質膜１を、触媒粒子と電極電解質とを含む１対の電極触媒層２，２で挟持してなる。プロトン伝導性ポリマーか電極電解質かの少なくとも一方に含まれる親水性基の周辺に偏在する遷移金属酸化物を備える。プロトン伝導性ポリマー又は電極電解質に含まれる親水性基の水素イオンの一部を遷移金属イオンに置換し、置換された遷移金属イオンを、加水分解によってアンモニウムイオンを生成する化合物の水溶液と反応させた後、加熱することにより遷移金属酸化物を生成させる。【選択図】  図１
2011222268.tif 000002
【特許請求の範囲】
【請求項１】
プロトン伝導性ポリマーを含む固体高分子電解質膜を、触媒粒子と電極電解質とを含む１対の電極触媒層で挟持した固体高分子型燃料電池用膜−電極構造体において、
該プロトン伝導性ポリマーか該電極電解質かの少なくとも一方に含まれる親水性基の周辺に偏在する遷移金属酸化物を備えることを特徴とする固体高分子型燃料電池用膜−電極構造体。
【請求項２】
触媒粒子と電極電解質と溶媒とを混合して触媒ペーストを調製する工程と、
プロトン伝導性ポリマーをシート状に加工して固体高分子電解質膜を形成する工程と、
該固体高分子電解質膜を、該触媒ペーストにより形成される１対の電極触媒層で挟持して膜−電極構造体を形成する工程とを備える固体高分子型燃料電池用膜−電極構造体の製造方法において、
該プロトン伝導性ポリマーか該電極電解質かの少なくとも一方に含まれる親水性基の水素イオンの一部を遷移金属イオンに置換する工程と、
該水素イオンと置換された該遷移金属イオンを、加水分解によってアンモニウムイオンを生成する化合物の水溶液と反応させた後、加熱することにより遷移金属酸化物を生成させる工程とを備えることを特徴とする固体高分子型燃料電池用膜−電極構造体の製造方法。
【請求項３】
請求項２記載の固体高分子型燃料電池用膜−電極構造体の製造方法において、
前記水素イオンの一部を遷移金属イオンに置換する工程と、前記遷移金属酸化物を生成させる工程とは、前記触媒ペーストを調製する工程か、前記固体高分子電解質膜を形成する工程かの少なくとも一方の工程に先立つ時期に行うことを特徴とする固体高分子型燃料電池用膜−電極構造体の製造方法。
【請求項４】
請求項２記載の固体高分子型燃料電池用膜−電極構造体の製造方法において、
前記水素イオンの一部を遷移金属イオンに置換する工程と、前記遷移金属酸化物を生成させる工程とは、前記触媒ペーストを調製する工程と前記膜−電極構造体を形成する工程との間か、前記固体高分子電解質膜を形成する工程と前記膜−電極構造体を形成する工程との間かの少なくとも一方の時期に行うことを特徴とする固体高分子型燃料電池用膜−電極構造体の製造方法。
【請求項５】
請求項２記載の固体高分子型燃料電池用膜−電極構造体の製造方法において、
前記水素イオンの一部を遷移金属イオンに置換する工程と、前記遷移金属酸化物を生成させる工程とは、前記膜−電極構造体を形成する工程の後に行うことを特徴とする固体高分子型燃料電池用膜−電極構造体の製造方法。
【発明の詳細な説明】
【技術分野】
【０００１】
本発明は、固体高分子型燃料電池用膜−電極構造体及びその製造方法に関するものである。
【背景技術】
【０００２】
従来、プロトン伝導性ポリマーからなる固体高分子電解質膜を、触媒粒子と電極電解質とを含む１対の電極触媒層で挟持した固体高分子型燃料電池用膜−電極構造体が知られている。前記固体高分子型燃料電池用膜−電極構造体は、さらに前記各電極触媒層の上にガス拡散層を積層すると共に、各ガス拡散層の上にガスの流路となる溝が形成されたセパレータを積層することにより、固体高分子型燃料電池を形成することができる。
【０００３】
前記固体高分子型燃料電池は、一方の電極触媒層を燃料極として前記ガス拡散層を介して、水素、メタノール等の還元性ガスを供給すると共に、他方の電極触媒層を酸素極として空気、酸素等の酸化性ガスを導入する。このようにすると、燃料極側では、前記電極触媒層に含まれる触媒の作用により、前記還元性ガスからプロトン及び電子が生成し、前記プロトンは前記固体高分子電解質膜を介して、前記酸素極側の電極触媒層に移動する。そして、前記プロトンは、前記酸素極側の電極触媒層で、前記電極触媒層に含まれる触媒の作用により、該酸素極に導入される前記酸化性ガス及び電子と反応して水を生成する。従って、前記燃料極と酸素極とを導線により接続することにより、前記燃料極で生成した電子を前記酸素極に送る回路が形成され、電流を取り出すことができる。
【０００４】
ところが、前記固体高分子型燃料電池を前記のようにして運転すると、前記電極触媒層中で反応副生物として過酸化水素が発生し、該過酸化水素又は該過酸化水素から発生する過酸化物ラジカルの攻撃により前記固体高分子電解質膜が劣化しするという問題がある。また、前記過酸化水素又は過酸化物ラジカルの攻撃により、前記電極触媒層に含まれる触媒としての白金又は白金合金が溶出して失われるという問題もある。
【０００５】
前記問題を解決するために、前記固体高分子電解質膜に酸化セリウム等の難溶性セリウム化合物を含有させることが知られている（例えば特許文献１参照）。また、前記電極触媒層に、ＰｔＯ２、ＣｏＯ又はＣｏ２Ｏ３を含有させることが知られている（例えば特許文献２参照）。さらに、触媒金属微粒子を担持した耐食性金属酸化物を導電性担体表面に分散担持させることが知られている（例えば特許文献３参照）。
【先行技術文献】
【特許文献】
【０００６】
【特許文献１】特開２００６−１０７９１４号公報
【特許文献２】特開２００８−１４７１６６号公報
【特許文献３】特開２００４−３６３０５６号公報
【発明の概要】
【発明が解決しようとする課題】
【０００７】
しかしながら、前記固体高分子電解質膜と、前記電解触媒層を構成する電極電解質とは、いずれも有機物であり、無機物である前記金属酸化物との親和性に乏しく、該金属酸化物を高い分散度で分散させることが難しいという不都合がある。前記金属酸化物は、ナノ粒子化することにより、前記固体高分子電解質膜又は前記電極電解質に対する分散性を改良することができるが、ナノ粒子化された前記金属酸化物は凝集し易くなるという不都合がある。
【０００８】
従って、前記金属酸化物は、前記固体高分子電解質膜又は前記電極電解質に高い分散度で分散させることが難しく、過酸化水素又は過酸化物ラジカルの攻撃により前記固体高分子電解質膜が劣化するという問題を十分に解決することができない。
【０００９】
そこで、本発明は、かかる不都合を解消して、遷移金属酸化物が高い分散度で分散しており、過酸化水素又は過酸化物ラジカルの攻撃による前記固体高分子電解質膜の劣化や前記触媒粒子の溶出を抑制することができる固体高分子型燃料電池用膜−電極構造体及びその製造方法を提供することを目的とする。
【課題を解決するための手段】
【００１０】
かかる目的を達成するために、本発明は、プロトン伝導性ポリマーからなる固体高分子電解質膜を、触媒粒子と電極電解質とを含む１対の電極触媒層で挟持した固体高分子型燃料電池用膜−電極構造体において、該プロトン伝導性ポリマーか該電極電解質かの少なくとも一方に含まれる親水性基の周辺に偏在する遷移金属酸化物粒子を備えることを特徴とする。
【００１１】
前記プロトン伝導性ポリマー及び電極電解質では、親水性基がクラスターを形成しており、水分子に伴われたプロトンが該クラスターを移動することにより、プロトンの伝導が行われる。また、前記電極触媒層で生成した過酸化水素や過酸化物ラジカルもまた、生成水に伴われて前記クラスターを移動する。
【００１２】
そこで、本発明の固体高分子型燃料電池用膜−電極構造体では、前記プロトン伝導性ポリマー又は電極電解質中の親水性基の周辺に偏在する前記遷移金属酸化物粒子を備えることにより、前記過酸化水素や過酸化物ラジカルを効果的に捕捉し、分解することができる。この結果、本発明の固体高分子型燃料電池用膜−電極構造体によれば、前記プロトン伝導性ポリマー又は電極電解質中に、前記遷移金属酸化物を高い分散度で分散させることができ、前記固体高分子電解質膜の劣化や前記触媒粒子の溶出を抑制することができる。
【００１３】
尚、本明細書において、前記遷移金属酸化物粒子が「親水性基の周辺に偏在する」とは、前記親水性基から例えば１０ｎｍ以下の範囲において、前記遷移金属酸化物粒子の濃度が他の部分よりも高くなっていることを意味する。
【００１４】
本発明の固体高分子型燃料電池用膜−電極構造体は、触媒粒子と電極電解質と溶媒とを混合して触媒ペーストを調製する工程と、プロトン伝導性ポリマーをシート状に加工して固体高分子電解質膜を形成する工程と、該固体高分子電解質膜を、該触媒ペーストにより形成される１対の電極触媒層で挟持して膜−電極構造体を形成する工程とを備える固体高分子型燃料電池用膜−電極構造体の製造方法において、該プロトン伝導性ポリマーか該電極電解質かの少なくとも一方に含まれる親水性基の水素イオンの一部を遷移金属イオンに置換する工程と、該水素イオンと置換された該遷移金属イオンを、加水分解によってアンモニウムイオンを生成する化合物の水溶液と反応させた後、加熱することにより遷移金属酸化物を生成させる工程とを備える固体高分子型燃料電池用膜−電極構造体の製造方法により製造することができる。
【００１５】
本発明の製造方法では、前記プロトン伝導性ポリマーと前記電極電解質との少なくとも一方に含まれる親水性基の水素イオンの一部を遷移金属イオンに置換する工程を行う。前記工程は、例えば、前記プロトン伝導性ポリマー又は前記電極電解質を、遷移金属水溶液に浸漬することにより行うことができる。このようにすると、前記遷移金属水溶液は前記クラスターを移動することとなり、移動の間に前記親水性基の水素イオンの一部を遷移金属イオンに置換することができる。この結果、前記クラスター中に前記遷移金属イオンが配置される。
【００１６】
また、本発明の製造方法では、前記水素イオンの一部を遷移金属イオンに置換する工程に続いて、該水素イオンと置換された該遷移金属イオンを、加水分解によってアンモニウムイオンを生成する化合物の水溶液と反応させる。前記加水分解によってアンモニウムイオンを生成する化合物としては、例えば、尿素またはヘキサメチレンテトラミンを挙げることができる。前記化合物は、加水分解によりアンモニウムイオンを生成し、前記水溶液のｐＨを上昇させる。この結果、前記遷移金属イオンは、金属水酸化物として前記クラスター中に析出する。
【００１７】
次に、前記遷移金属イオンが金属水酸化物として析出した前記プロトン伝導性ポリマー又は前記電極電解質を加熱することにより、前記金属水酸化物を脱水し、遷移金属酸化物を生成させる。この結果、前記遷移金属酸化物が前記クラスター中に配置されることにより、前記プロトン伝導性ポリマー又は前記電極電解質に高い分散度で分散している固体高分子型燃料電池用膜−電極構造体を得ることができる。
【００１８】
本発明の製造方法において、前記水素イオンの一部を遷移金属イオンに置換する工程と、前記遷移金属酸化物を生成させる工程とは、前記触媒ペーストを調製する工程か、前記固体高分子電解質膜を形成する工程かの少なくとも一方の工程に先立つ時期に行うことができる。
【００１９】
このようにすると、前記触媒ペースト又は前記固体高分子電解質膜の原料の段階で、前記水素イオンの一部が遷移金属イオンに置換されることになる。この場合、前記原料は他の成分を含んでいないので副反応が起こる懸念が無く、前記触媒ペーストの電極電解質又は前記固体高分子電解質膜のプロトン伝導性ポリマー中の親水性基の水素イオンに対してむらなく、速やかにイオン交換を行うことができる。
【００２０】
また、本発明の製造方法において、前記水素イオンの一部を遷移金属イオンに置換する工程と、前記遷移金属酸化物を生成させる工程とは、前記触媒ペーストを調製する工程と前記膜−電極構造体を形成する工程との間か、前記固体高分子電解質膜を形成する工程と前記膜−電極構造体を形成する工程との間かの少なくとも一方の時期に行うようにしてもよい。
【００２１】
この場合には、前記親水性基の周辺に偏在して析出した前記遷移金属酸化物について、その後の工程を経ても偏在した状態を保持することができる。また、前記膜−電極構造体を形成する前であるので、隣接する他の層に遮られることなくイオン交換を行うことができ、前記触媒ペーストの電極電解質又は前記固体高分子電解質膜のプロトン伝導性ポリマー中の親水性基の水素イオンに対してむらなく、速やかにイオン交換を行うことができる。
【００２２】
また、本発明の製造方法において、前記水素イオンの一部を遷移金属イオンに置換する工程と、前記遷移金属酸化物を生成させる工程とは、前記膜−電極構造体を形成する工程の後に行うようにしてもよい。
【００２３】
この場合には、形成された膜−電極構造体を一括してその全体にイオン交換を行うことができ、前記遷移金属酸化物が前記プロトン伝導性ポリマーと前記電極電解質との両方に高い分散度で分散している固体高分子型燃料電池用膜−電極構造体を得ることができる。
【図面の簡単な説明】
【００２４】
【図１】本発明の固体高分子型燃料電池用膜−電極構造体の一構成例を示す説明的断面図。
【図２】本発明の製造方法における水素イオンの一部を遷移金属イオンに置換する工程と、遷移金属酸化物を生成させる工程とを示す模式図。
【発明を実施するための形態】
【００２５】
次に、添付の図面を参照しながら本発明の実施の形態についてさらに詳しく説明する。
【００２６】
図１に示すように、本実施形態の固体高分子型燃料電池用膜−電極構造体は、プロトン伝導性ポリマーからなる固体高分子電解質膜１を、１対の電極触媒層２，２で挟持した構成を備える。
【００２７】
固体高分子電解質膜１を構成するプロトン伝導性ポリマーとしては、パーフルオロアルキルスルホン酸ポリマー等のフッ素含有樹脂またはスルホン化ポリフェニレン等の炭化水素系樹脂からなる陽イオン交換樹脂を用いることができる。ただし、前記プロトン伝導性ポリマーは、過酸化水素又は過酸化物ラジカルの攻撃に対する耐性に優れている点から、前記パーフルオロアルキルスルホン酸ポリマー等のフッ素含有樹脂であることが好ましい。前記パーフルオロアルキルスルホン酸ポリマーとしては、デュポン社製のナフィオン（登録商標）等を用いることができる。
【００２８】
電極触媒層２は、触媒粒子と電極電解質とを含んでいる。前記触媒粒子は、例えば白金等の触媒が、カーボンブラック等の触媒担体に担持されている。また、前記電極電解質は、イオン伝導性高分子バインダーであり、パーフルオロアルキレンスルホン酸ポリマー等のフッ素含有樹脂を用いることができる。電極触媒層２は、前記触媒粒子が前記電極電解質により一体化されることにより構成されている。
【００２９】
そして、本実施形態の固体高分子型燃料電池用膜−電極構造体は、固体高分子電解質膜１のプロトン伝導性ポリマーか、電極触媒層２の電極電解質かの少なくとも一方に含まれる親水性基の周辺に偏在する遷移金属酸化物粒子を備えている。前記遷移金属酸化物は、前記プロトン伝導性ポリマーと前記電極電解質とのいずれか一方に含まれていてもよく、両方に含まれていてもよい。
【００３０】
前記遷移金属酸化物としては、酸化セリウム、酸化タングステン、酸化ルテニウム、酸化パラジウム、酸化銀、酸化ロジウム、酸化ジルコニウム、酸化イットリウム、二酸化マンガン、酸化モリブデン、二酸化鉛、酸化バナジウム、酸化チタン等を挙げることができる。前記遷移金属酸化物は、無水物であってもよく、水和物であってもよい。また、前記遷移金属酸化物は、前記のいずれか１種を単独で用いてもよく、２種以上を混合して用いてもよい。
【００３１】
前記遷移金属酸化物は、酸化セリウムの場合には例えば３〜５０ｎｍの粒子径を備え、例えば前記プロトン伝導性ポリマー又は前記電極電解質に対し０．５〜１０質量％の範囲の濃度で含有される。
【００３２】
本実施形態の固体高分子型燃料電池用膜−電極構造体は、例えば、次の製造方法により製造することができる。
【００３３】
本実施形態の製造方法では、まず、触媒ペーストの原料となる電極電解質を、遷移金属塩の水溶液に浸漬し、該電極電解質中の親水性基の水素イオンの一部を遷移金属イオンに置換する。前記水素イオンの一部を遷移金属イオンに置換する操作を図２（ａ）に模式的に示す。
【００３４】
図２（ａ）は、電極電解質３の一部を示す図であり、電極電解質３は例えばＲＳＯ３Ｈ（Ｒはアルキル基、アルキレン基、アリール基等の有機基である）からなり、Ｒ基からなる疎水部４と、−ＳＯ３Ｈ基のクラスターからなる親水部５とを備えている。そこで、図２（ａ）に示すように、電極電解質３を遷移金属塩、例えばＭ（ＮＯ３）４（Ｍは４価の遷移金属である）の水溶液に浸漬する。このようにすると、前記水溶液が親水部５を移動する間に、図２（ｂ）に示すように、親水基である−ＳＯ３Ｈ基の水素イオンＨ＋が遷移金属イオンＭ４＋にイオン交換される。
【００３５】
前記イオン交換反応は、次式に示す平衡反応として示される。
【００３６】
４Ｒ−ＳＯ３−Ｈ＋  ＋  Ｍ４＋  ⇔  （Ｒ−ＳＯ３−）４Ｍ４＋  ＋  ４Ｈ＋
前記平衡反応は、金属イオンＭ４＋が多い場合には、平衡を取るために右に移動し、水素イオンＨ＋を放出する。従って、どのような金属イオンであっても、前記イオン交換反応により樹脂中に取り込むことができる。
【００３７】
図２（ａ）では、前記遷移金属塩が硝酸塩である場合を示しているが、該遷移金属塩は、アンモニウム塩、硫酸塩、塩化物であってもよい。また、前記遷移金属塩水溶液に代えて、遷移金属酸化物イオンを含む水溶液を用いてもよい。前記遷移金属酸化物イオンとしては、硫酸ジルコニル、塩化ジルコニル、硫酸チタニル、塩化チタニル等を挙げることができる。
【００３８】
前記水素イオンの一部を遷移金属イオンに置換したならば、次に、図２（ｂ）に示すように、電極電解質３を尿素水溶液に浸漬する。このようにすると、尿素が加水分解されてアンモニウムイオンを生成するため、前記水溶液のｐＨが上昇し、遷移金属イオンＭ４＋から遷移金属水酸化物Ｍ（ＯＨ）４が生成する。図２（ｂ）では、尿素水溶液を用いる場合を示しているが、尿素水溶液に代えてヘキサメチレンテトラミン水溶液を用いてもよい。
【００３９】
遷移金属水酸化物Ｍ（ＯＨ）４が生成したならば、次に、電極電解質３を加熱する。このようにすると、遷移金属水酸化物Ｍ（ＯＨ）４が脱水され、図２（ｃ）に示すように、−ＳＯ３Ｈ基のクラスターからなる親水部５に遷移金属酸化物ＭＯ２が生成する。
【００４０】
前記水素イオンの一部を前記遷移金属イオンに置換し、該遷移金属イオンから前記遷移金属酸化物を生成させる操作において、電極電解質３は触媒ペーストを形成する前の段階であり、触媒粒子や溶媒等の他の成分を含んでいない。そこで、前記操作は、副反応が起こることを懸念することなく行うことができる。また、電極電解質３中の親水性基の水素イオンに対してむらなく、速やかに遷移金属イオンにイオン交換を行うことができ、該遷移金属イオンからむらなく、速やかに遷移金属酸化物を生成させることができる。
【００４１】
次に、生成した遷移金属酸化物ＭＯ２を含む電極電解質３に、前記触媒粒子及び溶媒と混合して触媒ペーストを調製する。
【００４２】
次に、固体高分子電解質膜１の原料のプロトン伝導性ポリマー溶液をフッ素樹脂フィルム等の基体上にキャストし、乾燥させることにより、固体高分子電解質膜１を形成する。
【００４３】
次に、前記触媒ペーストをポリエチレンテレフタレート脂フィルム等の基体上に塗布して電極触媒層２を形成し、形成された電極触媒層２を固体高分子電解質膜１の表面に熱転写する。又は、固体高分子電解質膜１の表面に前記触媒ペーストを直接塗布して、電極触媒層２を形成してもよい。この結果、図１に示す構成を備える固体高分子型燃料電池用膜−電極構造体を得ることができる。
【００４４】
本実施形態の製造方法では、前記触媒ペーストを調製する前に、該触媒ペーストの原料となる電極電解質３に対して、前記親水基の水素イオンの一部を遷移金属イオンに置換し、該遷移金属イオンから前記遷移金属酸化物を生成させる操作を行っている。しかし、前記操作は、電極電解質３に前記触媒粒子及び溶媒と混合して触媒ペーストを調製した後、固体高分子型燃料電池用膜−電極構造体を形成する前の段階で、電極電解質３に対して行ってもよい。
【００４５】
また、前記親水基の水素イオンの一部を遷移金属イオンに置換し、該遷移金属イオンから前記遷移金属酸化物を生成させる操作は、触媒ペーストの原料となる電極電解質３に代えて、固体高分子電解質膜１の原料となるプロトン伝導性ポリマーに対して行ってもよい。さらに、前記操作は、前記プロトン伝導性ポリマーにより固体高分子電解質膜１を形成した後、固体高分子型燃料電池用膜−電極構造体を形成する前の段階で、該プロトン伝導性ポリマーに対して行ってもよい。
【００４６】
前記操作を前記プロトン伝導性ポリマーに対して行う場合、該操作は図２の説明において、電極電解質３を固体高分子電解質膜１のプロトン伝導性ポリマーと読み替えた操作に相当する。
【００４７】
さらに、前記親水基の水素イオンの一部を遷移金属イオンに置換し、該遷移金属イオンから前記遷移金属酸化物を生成させる操作は、図１に示す固体高分子型燃料電池用膜−電極構造体を形成した後、固体高分子電解質膜１と電極触媒層２とに対して一括して行ってもよい。この場合、前記操作は、図２の説明において、電極電解質３を、電極電解質３及び固体高分子電解質膜１のプロトン伝導性ポリマーと読み替えた操作に相当する。
【００４８】
本実施形態の固体高分子型燃料電池用膜−電極構造体は、電極触媒層２上にガス拡散層（図示せず）を積層し、その上にガスの流路となる溝が形成されたセパレータ（図示せず）をさらに積層することにより、固体高分子型燃料電池を形成することができる。前記固体高分子型燃料電池は、一方の電極触媒層を燃料極として前記ガス拡散層を介して、水素、メタノール等の還元性ガスを供給すると共に、他方の電極触媒層を酸素極として空気、酸素等の酸化性ガスを導入する。このようにすると、燃料極側では、前記電極触媒層に含まれる触媒の作用により、前記還元性ガスからプロトン及び電子が生成し、前記プロトンは前記固体高分子電解質膜を介して、前記酸素極側の電極触媒層に移動する。そして、前記プロトンは、前記酸素極側の電極触媒層で、前記電極触媒層に含まれる触媒の作用により、該酸素極に導入される前記酸化性ガス及び電子と反応して水を生成する。従って、前記燃料極と酸素極とを導線により接続することにより、前記燃料極で生成した電子を前記酸素極に送る回路が形成され、電流を取り出すことができる。
【００４９】
前記固体高分子型燃料電池を前記のようにして運転すると、電極触媒層２中で反応副生物として過酸化水素が発生し、該過酸化水素から過酸化物ラジカルが発生する。前記過酸化水素及び過酸化物ラジカルは、前記生成水に伴われて前記クラスター（図２の親水部５）を移動する。この結果、前記過酸化水素及び過酸化物ラジカルにより、固体高分子電解質膜１を構成するプロトン伝導性ポリマーが劣化したり、電極触媒層２中の触媒が溶出して失われることが懸念される。
【００５０】
しかし、本実施形態の固体高分子型燃料電池用膜−電極構造体は、固体高分子電解質膜１と電極触媒層２との少なくとも一方に含まれる親水基の周辺に偏在する遷移金属酸化物を備えている。そして、前記遷移金属酸化物は、具体的には、前記クラスター（図２の親水部５）に位置している。この結果、前記遷移金属酸化物は、前記生成水に伴われて前記クラスターを移動する前記過酸化水素及び過酸化物ラジカルを効率よく捕捉して分解することができ、前記固体高分子型燃料電池用膜−電極構造体において優れた耐久性を得ることができる。
【００５１】
次に本発明の実施例と比較例とを示す。
【実施例１】
【００５２】
本実施例では、まず、乾燥したパーフルオロアルキルスルホン酸樹脂（デュポン社製ナフィオン（登録商標））からなる高分子電解質１２ｇを、０．５ミリモル／リットルの硝酸セリウム（Ｃｅ（ＮＯ３）４）水溶液５００ｍｌ中に浸漬し、１時間保持した。この結果、前記高分子電解質中のスルホン基の水素イオンの一部をセリウムイオン（Ｃｅ４＋）に置換した。
【００５３】
次に、前記高分子電解質を前記水溶液から引き上げ、純水で洗浄後、０．７５ミリモル／リットルの尿素水溶液５００ｍｌ中に浸漬し、８０℃の液温下に５時間保持した。この結果、前記セリウムイオン（Ｃｅ４＋）から水酸化セリウム（Ｃｅ（ＯＨ）４）を生成させた。
【００５４】
次に、水酸化セリウム（Ｃｅ（ＯＨ）４）を生成させた高分子電解質を遠心分離し、純水で洗浄する操作を３回繰り返した後、該高分子電解質を１００℃の温度に５時間保持して乾燥させた。次に、前記高分子電解質を０．５ミリモル／リットルの硫酸２００ｍｌ中に１０分間浸漬した後、純水で洗浄し、水酸化セリウム（Ｃｅ（ＯＨ）４）を脱水して酸化セリウム（ＣｅＯ２）を生成させ、酸化セリウム含有高分子電解質を得た。得られた酸化セリウム含有高分子電解質は、全量に対し、２．５質量％の酸化セリウム（ＣｅＯ２）を含んでいた。
【００５５】
次に、本実施例で得られた酸化セリウム含有高分子電解質１２ｇを、水とｎ−プロパノールとの１：１（質量比）混合液４８ｇに溶解し、２０質量％の濃度の電解質溶液とした。次に、前記電解質溶液６０ｇに、６０質量％の白金が担持されたカーボン１０ｇ、水１２ｇ、白金が担持されていないカーボン１０ｇを添加し、ポリテトラフルオロエチレン製のボールミルポットに投入した。そして、ジルコニアボールにより攪拌して、触媒ペーストを調製した。得られた触媒ペーストは、全固形分に対して１質量％の濃度の酸化セリウム（ＣｅＯ２）を含んでいた。
【００５６】
次に、前記触媒ペーストを、剥離剤の付いたポリエチレンテレフタレートフィルムに、白金含量が０．５ｍｇ／ｃｍ２となるように塗布し、電極触媒層２を形成した。次に、前記電極触媒層２を、パーフルオロアルキルスルホン酸ポリマー（デュポン社製ナフィオン（登録商標））からなる固体高分子電解質膜１に熱転写して一体化し、固体高分子型燃料電池用膜−電極構造体（ＭＥＡ）を形成した。
【００５７】
次に、本実施形態で得られた固体高分子型燃料電池用膜−電極構造体の電極触媒層２上にガス拡散層（図示せず）を積層し、該ガス拡散層上にガスの流路となる溝が形成されたセパレータ（図示せず）をさらに積層することにより、固体高分子型燃料電池を形成した。
【００５８】
次に、前記固体高分子型燃料電池に対し、９５℃、湿度５０％でのＯＣＶ耐久試験（水素及び空気を反応ガスとした開回路保持耐久試験）を３００時間行った。そして、前記耐久試験後の固体高分子電解質膜１の分子量をゲル浸透クロマトグラフィー（ＧＰＣ）により測定し、試験前の分子量に対する保持率を算出した。また、前記耐久試験後の電解触媒層２への白金溶出量（電極電解質１ｇに対する溶出量）をプラズマ質量分析（ＩＰＣ／ＭＳ）により測定した。結果を表１に示す。
【実施例２】
【００５９】
本実施例では、固体高分子電解質膜１としてスルホン化ポリエーテルエーテルケトンを用いた以外は、実施例１と全く同一にして、固体高分子型燃料電池用膜−電極構造体（ＭＥＡ）を形成した。次に、本実施例で得られた固体高分子型燃料電池用膜−電極構造体を用いた以外は、実施例１と全く同一にして、固体高分子型燃料電池を形成した。
【００６０】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。また、実施例１と全く同一にして、前記耐久試験後の電解触媒層２への白金溶出量（電極電解質１ｇに対する溶出量）を測定した。結果を表１に示す。
【００６１】
〔比較例１〕
本比較例では、乾燥したパーフルオロアルキルスルホン酸樹脂（デュポン社製ナフィオン（登録商標））からなる高分子電解質１２ｇを全く処理することなく用いた以外は実施例１と全く同一にして、酸化セリウム（ＣｅＯ２）を含まない触媒ペーストを調製した。
【００６２】
次に、前記酸化セリウム（ＣｅＯ２）を含まない触媒ペーストを用いた以外は、実施例１と全く同一にして、固体高分子型燃料電池用膜−電極構造体（ＭＥＡ）を形成した。次に、本比較例で得られた固体高分子型燃料電池用膜−電極構造体を用いた以外は、実施例１と全く同一にして、固体高分子型燃料電池を形成した。
【００６３】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。また、実施例１と全く同一にして、前記耐久試験後の電解触媒層２への白金溶出量（電極電解質１ｇに対する溶出量）を測定した。結果を表１に示す。
【００６４】
〔比較例２〕
本比較例では、固体高分子電解質膜１としてスルホン化ポリエーテルエーテルケトンを用いた以外は、比較例１と全く同一にして、固体高分子型燃料電池用膜−電極構造体（ＭＥＡ）を形成した。次に、本比較例で得られた固体高分子型燃料電池用膜−電極構造体を用いた以外は、実施例１と全く同一にして、固体高分子型燃料電池を形成した。
【００６５】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。また、実施例１と全く同一にして、前記耐久試験後の電解触媒層２への白金溶出量（電極電解質１ｇに対する溶出量）を測定した。結果を表１に示す。
【００６６】
〔比較例３〕
本比較例では、粒子径５ｎｍの酸化セリウム（ＣｅＯ２）のナノ粒子０．３ｇを、水とｎ−プロパノールとの１：１（質量比）混合液に溶解し、２０質量％の濃度の電解質溶液とした。次に、前記電解質溶液６０ｇに、６０質量％の白金が担持されたカーボン１０ｇ、水１２ｇ、白金が担持されていないカーボン１０ｇを添加し、ポリテトラフルオロエチレン製のボールミルポットに投入した。そして、ジルコニアボールにより攪拌して、触媒ペーストを調製した。得られた触媒ペーストは、全固形分に対して１質量％の濃度の酸化セリウム（ＣｅＯ２）を含んでいた。
【００６７】
次に、前記触媒ペーストを用いた以外は、実施例１と全く同一にして、固体高分子型燃料電池用膜−電極構造体（ＭＥＡ）を形成した。次に、本比較例で得られた固体高分子型燃料電池用膜−電極構造体を用いた以外は、実施例１と全く同一にして、固体高分子型燃料電池を形成した。
【００６８】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。また、実施例１と全く同一にして、前記耐久試験後の電解触媒層２への白金溶出量（電極電解質１ｇに対する溶出量）を測定した。結果を表１に示す。
【００６９】
〔比較例４〕
本比較例では、固体高分子電解質膜１としてスルホン化ポリエーテルエーテルケトンを用いた以外は、比較例３と全く同一にして、固体高分子型燃料電池用膜−電極構造体（ＭＥＡ）を形成した。次に、本比較例で得られた固体高分子型燃料電池用膜−電極構造体を用いた以外は、実施例１と全く同一にして、固体高分子型燃料電池を形成した。
【００７０】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。また、実施例１と全く同一にして、前記耐久試験後の電解触媒層２への白金溶出量（電極電解質１ｇに対する溶出量）を測定した。結果を表１に示す。
【００７１】
【表１】
2011222268.tif 000003
【００７２】
表１から、実施例１，２の固体高分子型燃料電池は、酸化セリウムを全く含まない比較例１，２の固体高分子型燃料電池に比較して、固体高分子電解質膜１の分子量保持率が高く、電極触媒層２における白金の溶出量が低い。従って、電極触媒層２の電極電解質中に酸化セリウムを生成させることにより、固体高分子電解質膜１の劣化と、電極触媒層２における白金の溶出とを効果的に抑制できることが明らかである。
【００７３】
また、実施例１，２の固体高分子型燃料電池は、単に酸化セリウム粒子を分散させた電極触媒層２を備える比較例３，４の固体高分子型燃料電池に比較しても、固体高分子電解質膜１の分子量保持率が高く、電極触媒層２における白金の溶出量が低い。従って、電極触媒層２の電極電解質中に酸化セリウムを生成させることにより、単に酸化セリウム粒子を分散させた電極触媒層２を備える比較例３，４よりも、固体高分子電解質膜１の劣化と、電極触媒層２における白金の溶出とを効果的に抑制できることが明らかである。
【実施例３】
【００７４】
本実施例では、まず、２０ｃｍ×２０ｃｍの大きさの乾燥したパーフルオロアルキルスルホン酸樹脂（デュポン社製ナフィオン（登録商標）、プロトン伝導性ポリマー）からなる高分子電解質膜を、０．５ミリモル／リットルの硝酸セリウム（Ｃｅ（ＮＯ３）４）水溶液２００ｍｌ中に浸漬し、３０分間保持した。この結果、前記高分子電解質膜中のスルホン基の水素イオンの一部をセリウムイオン（Ｃｅ４＋）に置換した。
【００７５】
次に、前記高分子電解質膜を前記水溶液から引き上げ、純水で洗浄後、０．７５ミリモル／リットルの尿素水溶液２００ｍｌ中に浸漬し、８０℃の液温下に５時間保持した。この結果、前記セリウムイオン（Ｃｅ４＋）から水酸化セリウム（Ｃｅ（ＯＨ）４）を生成させた。
【００７６】
次に、水酸化セリウム（Ｃｅ（ＯＨ）４）を生成させた高分子電解質膜を遠心分離し、純水で洗浄する操作を３回繰り返した後、該高分子電解質膜を１００℃の温度に５時間保持して乾燥させた。次に、前記高分子電解質膜を０．５ミリモル／リットルの硫酸２００ｍｌ中に１０分間浸漬した後、純水で洗浄し、水酸化セリウム（Ｃｅ（ＯＨ）４）を脱水して酸化セリウム（ＣｅＯ２）を生成させ、固体高分子電解質膜１として酸化セリウム含有高分子電解質膜を得た。得られた酸化セリウム含有高分子電解質膜は、全量に対し、１質量％の酸化セリウム（ＣｅＯ２）を含んでいた。
【００７７】
次に、乾燥したパーフルオロアルキルスルホン酸樹脂（デュポン社製ナフィオン（登録商標））からなる高分子電解質１２ｇを全く処理することなく用いた以外は実施例１と全く同一にして、酸化セリウム（ＣｅＯ２）を含まない触媒ペーストを調製した。
【００７８】
次に、前記触媒ペーストを、剥離剤の付いたポリエチレンテレフタレートフィルムに、白金含量が０．５ｍｇ／ｃｍ２となるように塗布し、電極触媒層２を形成した。次に、前記電極触媒層２を、本実施例で得られた固体高分子電解質膜１（酸化セリウム含有高分子電解質膜）に熱転写して一体化し、固体高分子型燃料電池用膜−電極構造体（ＭＥＡ）を形成した。次に、本実施例で得られた固体高分子型燃料電池用膜−電極構造体を用いた以外は、実施例１と全く同一にして、固体高分子型燃料電池を形成した。
【００７９】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。また、実施例１と全く同一にして、前記耐久試験後の電解触媒層２への白金溶出量（電極電解質１ｇに対する溶出量）を測定した。結果を表２に示す。
【実施例４】
【００８０】
本実施例では、固体高分子電解質膜１において、パーフルオロアルキルスルホン酸ポリマーに代えて、スルホン化ポリエーテルエーテルケトンを用いた以外は、実施例３と全く同一にして、固体高分子型燃料電池用膜−電極構造体（ＭＥＡ）を形成した。次に、本実施形態で得られた固体高分子型燃料電池用膜−電極構造体を用いた以外は、実施例１と全く同一にして、固体高分子型燃料電池を形成した。
【００８１】
次に、前記固体高分子型燃料電池に対し、実施例１と全く同一にして耐久試験を行い、実施例１と全く同一にして該耐久試験後の固体高分子電解質膜１の分子量の試験前の分子量に対する保持率を算出した。結果を表２に示す。
【００８２】
尚、表２には、比較例１，２の結果を再掲する。
【００８３】
【表２】
2011222268.tif 000004
【００８４】
表２から、実施例３，４の固体高分子型燃料電池は、酸化セリウムを全く含まない比較例１，２の固体高分子型燃料電池に比較して、固体高分子電解質膜１の分子量保持率が高い。従って、固体高分子電解質膜１のプロトン伝導性ポリマー中に酸化セリウムを生成させることにより、固体高分子電解質膜１の劣化と、電極触媒層２における白金の溶出とを効果的に抑制できることが明らかである。
【００８５】
尚、実施例１〜４では、固体高分子電解質膜１と電極触媒層２とのいずれか一方に酸化セリウムを含む場合について示しているが、酸化セリウムは固体高分子電解質膜１と電極触媒層２との両方に含まれていてもよい。
【符号の説明】
【００８６】
１…固体高分子電解質膜、  ２…電極触媒層、  ３…電極電解質、  ４…疎水部、  ５…親水部（クラスター）。
【図１】
2011222268.tif 000005
【図２】
2011222268.tif 000006